ЭМАЛЬ
ENAMEL

Изобретение относится к технологии силикатов, а именно к составам эмалей, которые могут быть использованы для нанесения на изделия из мельхиора.
2
2
3
2
2
3
2
3
2
2
5
2
2
2
3
Известна эмаль, содержащая, мас.%: SiO 28,6-31,5; PbO 26,3-28,6; SbO 1,5-2,0; ZnO 0,1-0,2; NaO 0,5-2,5; AlO 3,0-3,5; BaO 6,0-8,1; CaO 0,3-0,5; BO 0,4-3,2; KO 11,4-14,5; PO 0,87-2,0; LiO 0,5-2,0; TiO 6,0-10,0; CeO 0,5-2,0 [1].
Задачей изобретения является повышение химической стойкости эмали к кислотам.
2
2
3
2
2
3
2
3
2
2
2
3
2
2
2
3
2
2
3
2
3
2
2
2
3
2
Технический результат достигается тем, что эмаль, включающая SiO, SbO, ZnO, NaO, AlO, BaO, CaO, BO, KO, TiO, дополнительно содержит SmO и ZrO, причем компоненты находятся при следующем соотношении, мас.%: SiO 40,2-45,7; SbO 0,5-1,0; ZnO 6,0-8,0; NaO 0,5-1,5; AlO 18,0-21,0; BaO 0,3-0,5; CaO 0,3-0,5; BO 6,0-7,5; KO 2,0-2,5; TiO 2,0-2,5; SmO 2,0-2,5; ZrO 14,0-16,0.
В таблице приведены составы эмали.
Таблица
Компоненты
Содержание, мас. % в составах
1
2
SiO<sub>2</sub>
45,7
40,2
Sb<sub>2</sub>O<sub>3</sub>
0,5
1,0
ZnO
6,0
8,0
Na<sub>2</sub>O
0,5
1,5
Al<sub>2</sub>O<sub>3</sub>
18,0
20,0
BaO
0,5
0,3
Продолжение таблицы
Компоненты
Содержание, мас. % в составах
1
2
CaO
0,3
0,5
B<sub>2</sub>O<sub>3</sub>
6,0
7,5
K<sub>2</sub>O
2,5
2,0
TiO<sub>2</sub>
2,0
2,5
Sm<sub>2</sub>O<sub>3</sub>
2,0
2,5
ZrO<sub>2</sub>
16,0
14,0
Варку фритты эмали осуществляют при температуре 1500-1530°С. Расплав гранулируют в воду. Гранулы размалывают мокрым способом до прохождения через сетку 0056. Полученный порошок напыляют в струе плазмы на подготовленную поверхность изделий.
3
Химическая стойкость предложенной эмали к кислотам (потери в весе в 3% растворе HNO) составит ~ 3% для всех составов.
Источники информации
1. SU 706347, С03С 8/12, 1979.